(57)【要約】【課題】本発明は、従来のポリアミド樹脂の機械的特性、耐熱性、耐薬品性を損なうことなく、更に耐熱エージング性の向上及び銅析出が抑制されたポリアミド樹脂組成物及びその製造方を提供することを目的とする。【解決手段】本発明は、ポリアミド樹脂組成物の製造方法であって、少なくとも一種の還元性リン化合物を添加し、ポリアミド樹脂を得るポリアミド重合工程と、前記ポリアミド樹脂に、銅化合物及びハロゲン化合物（但し、ハロゲン化銅を除く）を添加してポリアミド樹脂組成物を得るポリアミド樹脂組成物製造工程と、を含む製造方法を提供するものである。【選択図】なし【特許請求の範囲】
【請求項１】
ポリアミド樹脂組成物の製造方法であって、
少なくとも一種の還元性リン化合物を添加し、ポリアミド樹脂を得るポリアミド重合工程と、
前記ポリアミド樹脂に、銅化合物及びハロゲン化合物（但し、ハロゲン化銅を除く）を添加してポリアミド樹脂組成物を得るポリアミド樹脂組成物製造工程と、を含む製造方法。
【請求項２】
前記ポリアミド樹脂重合工程において、該ポリアミド樹脂中に残存する還元性リン元素の量を該ポリアミド樹脂中のポリアミド１０６ｇあたりＸモルとしたとき、Ｘが下記式（Ｉ）を満たすように、還元性リン元素の量を低減させる、請求項１に記載の製造方法。
０≦Ｘ≦０．３・・・（Ｉ）
【請求項３】
前記ポリアミド重合工程において、前記ポリアミド樹脂に添加する銅元素の量を該ポリアミド樹脂中のポリアミド１０６ｇあたりＹモルとしたとき、Ｙが下記式（ＩＩ）を満たす、請求項１または２に記載の製造方法。
０．３≦Ｙ≦５・・・（ＩＩ）
【請求項４】
前記還元性リン化合物は、亜リン酸類、次亜リン酸類、亜リン酸金属塩類、次亜リン酸金属塩類、及び亜リン酸エステル類からなる群から選ばれる少なくとも１種類である、
請求項１から３のいずれか１項に記載の製造方法。
【請求項５】
前記ポリアミド樹脂組成物製造工程において、前記銅化合物及びハロゲン化合物を溶融混練法によって前記ポリアミド樹脂に添加する、請求項１から４のいずれか１項に記載の製造方法。
【請求項６】
前記ポリアミド樹脂組成物製造工程において、ハロゲン元素と銅元素とのモル比（ハロゲン／銅）が３〜３０となるように、前記銅化合物及び前記ハロゲン化合物を前記ポリアミド樹脂に添加する、請求項１から５のいずれか１項に記載のポリアミド樹脂組成物の製造方法。
【請求項７】
請求項１から６のいずれか１項に記載の製造方法により製造される、ポリアミド樹脂組成物。
【発明の詳細な説明】
【技術分野】
【０００１】
本発明は、成形加工中の金属析出の問題点を解消し、耐熱エージング性に優れたポリアミド成形品を提供し得るポリアミド樹脂に関する。
【背景技術】
【０００２】
ポリアミド樹脂は、種々の熱履歴を受けた場合、熱劣化及び酸化劣化が起こり、黄色度が増加したり、分子量が変化したり、靭性や耐久性等の機械物性が低下する。種々の熱履歴とは、重合、溶融混練、成形加工（射出、押出、ブロー、紡糸、フィルム等）あるいは高温環境での使用等である。
【０００３】
該熱履歴での劣化の程度を減少させるために、熱安定剤として作用する次亜リン酸ナトリウム等のリン化合物をポリアミド樹脂に添加する方法は良く知られており、またよく用いられる方法である。
【０００４】
一方、耐熱エージング性の向上のために、長期高温環境下での熱安定剤としてヨウ化銅及びヨウ化カリウム等の銅化合物及びハロゲン化合物をポリアミドに添加する方法も良く知られており、またよく用いられる方法である。
【０００５】
また、特開平８−３３３５１１号公報（特許文献１）には、上記熱安定剤を組み合わせた技術、すなわち次亜リン酸又はこの酸のアルカリ金属もしくはアルカリ土類金属塩、ハロゲン化銅及びハロゲン化合物との３元安定剤を添加した耐候に優れたポリアミドが開示されている。特許文献１では、この３元安定剤の添加方法について、例えば、重合前又は中に単量体に添加できること、押出し機等を用いて重合体溶融物中に混入しうること、粒状物等として固体重合体の表面あるいは固体成形組成物の表面に適用しうること、好ましくは押出し機を用いて重合体溶融物に導入されること、等が述べられている。
【０００６】
しかしながら、本発明者らが、次亜リン酸ナトリウム等の還元性リン化合物、銅化合物及びハロゲン化合物を併用してポリアミドに添加したところ、銅化合物が金属銅となる酸化還元反応が起こりやすく、重合、押出機あるいは成形機の配管内、装置内、スクリュー表面あるいはシリンダー表面に金属銅が析出する現象も見受けられた。また、析出した金属銅がポリアミド樹脂あるいはその成形品の中に混入し、耐熱エージング性が十分改良されない等の問題を発生させることがわかった。
【特許文献１】特開平８−３３３５１１号公報
【発明の開示】
【発明が解決しようとする課題】
【０００７】
そこで、本発明は、ポリアミドにリン化合物、銅化合物及びハロゲン化合物の３元熱安定剤を添加するポリアミド樹脂組成物の製造方法であって、押出機や成形機内でも金属銅が析出し難く、耐熱エージング性が向上されたポリアミド樹脂組成物を得ることのできる製造方法を提供することを目的とする。
【課題を解決するための手段】
【０００８】
本発明者らは、前記課題を解決するために鋭意検討を重ねた結果、ポリアミド樹脂重合工程において還元性リン化合物を添加することにより、ポリアミド樹脂中に残存する還元性リン元素を特定の量まで低減させることができること、こうして得られたポリアミド樹脂に特定量の銅化合物及びハロゲン化合物（ハロゲン化銅は除く）を添加して得られるポリアミド樹脂組成物は、金属銅が析出し難く、耐熱エージング性にも優れていることを見出した。
【０００９】
すなわち本発明は、
〔１〕ポリアミド樹脂組成物の製造方法であって、少なくとも一種の還元性リン化合物を添加し、ポリアミド樹脂を得るポリアミド重合工程と、前記ポリアミド樹脂に、銅化合物及びハロゲン化合物（但し、ハロゲン化銅を除く）を添加してポリアミド樹脂組成物を得るポリアミド樹脂組成物製造工程と、を含む製造方法；
〔２〕前記ポリアミド重合工程において、該ポリアミド樹脂中に残存する還元性リン元素の量を該ポリアミド樹脂中のポリアミド１０６ｇあたりＸモルとしたとき、Ｘが下記式（Ｉ）を満たすように、還元性リン元素の量を低減させる、上記〔１〕に記載の製造方法、
０≦Ｘ≦０．３・・・（Ｉ）；
〔３〕前記ポリアミド重合工程において、前記ポリアミド樹脂に添加する銅元素の量を該ポリアミド樹脂中のポリアミド１０６ｇあたりＹモルとしたとき、Ｙが下記式（ＩＩ）を満たす、上記〔１〕または〔２〕に記載の製造方法、
０．３≦Ｙ≦５・・・（ＩＩ）；
〔４〕前記還元性リン化合物は、亜リン酸類、次亜リン酸類、亜リン酸金属塩類、次亜リン酸金属塩類、及び亜リン酸エステル類からなる群から選ばれる少なくとも１種類である、
上記〔１〕から〔３〕のいずれか１項に記載の製造方法；
〔５〕前記ポリアミド樹脂組成物製造工程において、前記銅化合物及びハロゲン化合物を溶融混練法によって前記ポリアミド樹脂に添加する、上記〔１〕から〔４〕のいずれか１項に記載の製造方法；
〔６〕前記ポリアミド樹脂組成物製造工程において、ハロゲン元素と銅元素とのモル比（ハロゲン／銅）が３〜３０となるように、前記銅化合物及び前記ハロゲン化合物を前記ポリアミド樹脂に添加する、上記〔１〕から〔５〕のいずれか１項に記載のポリアミド樹脂組成物の製造方法；
〔７〕上記〔１〕から〔６〕のいずれか１項に記載の製造方法により製造される、ポリアミド樹脂組成物、に関するものである。
【発明の効果】
【００１０】
本発明にかかる製造方法によれば、長期耐熱エージング性に優れ、かつ押出機や成形機内での金属銅の析出が少ないポリアミド樹脂組成物を提供することができる。
【発明を実施するための最良の形態】
【００１１】
以下、本発明の内容を詳細に説明する。
【００１２】
上述のように、本発明に係るポリアミド樹脂組成物の製造方法は、ポリアミド原料に少なくとも一種の還元性リン化合物を添加してポリアミド樹脂を得るポリアミド重合工程と、前記ポリアミド樹脂に、銅化合物及びハロゲン化合物（但し、ハロゲン化銅を除く）を添加してポリアミド樹脂組成物を得る工程と、を含むことを特徴とする。そこで、まず、各工程に用いられる物質及び各工程において製造される物質について以下に述べる。
【００１３】
まず、ポリアミドについて説明する。
【００１４】
本発明で用いるポリアミド樹脂は、主鎖中にアミド結合（−ＮＨＣＯ−）を有する重合体であれば特に限定されないが、例えばポリカプロラクタム（ナイロン６）、ポリテトラメチレンアジパミド（ナイロン４６）、ポリヘキサメチレンアジパミド（ナイロン６６）、ポリヘキサメチレンセバカミド（ナイロン６１０）、ポリヘキサメチレンドデカミド（ナイロン６１２）、ポリウンデカメチレンアジパミド（ナイロン１１６）、ポリウンデカラクタム（ナイロン１１）、ポリドデカラクタム（ナイロン１２）、ポリトリメチルヘキサメチレンテレフタルアミド（ナイロンＴＭＨＴ）、ポリヘキサメチレンイソフタルアミド（ナイロン６Ｉ）、ポリノナンメチレンテレフタルアミド（９Ｔ）、ポリヘキサメチレンテレフタルアミド（６Ｔ）、ポリビス（４−アミノシクロヘキシル）メタンドデカミド（ナイロンＰＡＣＭ１２）、ポリビス（３−メチル−アミノシクロヘキシル）メタンドデカミド（ナイロンジメチルＰＡＣＭ１２）、ポリメタキシリレンアジパミド（ナイロンＭＸＤ６）、ポリウンデカメチレンヘキサヒドロテレフタルアミド（ナイロン１１Ｔ（Ｈ））が挙げられる。また、これらのうち２種類以上の異なるポリアミド成分を含むポリアミド共重合体、あるいは、混合物などであってもよい。アミド結合の有無は、赤外吸収スペクトル（ＩＲ）で確認することができる。
【００１５】
本発明で用いるポリアミド原料は、主鎖中にアミド結合（−ＮＨＣＯ−）を有する重合体を製造するために用いられている周知の原料であれば特に限定されないが、重合可能なアミノ酸、重合可能なラクタム、あるいは重合可能なジアミンとジカルボン酸との塩あるいは混合物、および重合可能なオリゴマー等を挙げることができる。これら原料は、原料そのもので用いてもかまわないし、水溶液として用いてもかまわない。
【００１６】
ポリアミドの分子量は、本発明の課題を達成するという観点から、ＪＩＳ−Ｋ６８１０に従って測定した９８％硫酸中濃度１％、２５℃の相対粘度が、好ましくは２．０〜６．５、より好ましくは２．３〜５．５、更に好ましくは２．５〜５．５である。該範囲にすることにより、各種成形において安定して成形品を得ることが可能となる。
【００１７】
本発明で用いるポリアミドのカルボキシル基濃度比率は、０．４０〜０．８５であることが好ましく、より好ましくは０．５０〜０．８０であり、更に好ましくは０．５５〜０．７５である。
【００１８】
カルボキシル基濃度比率とはポリアミド中のカルボキシル基濃度とアミノ基濃度をそれぞれ〔ＣＯＯＨ〕、〔ＮＨ２〕として｛〔ＣＯＯＨ〕／（〔ＣＯＯＨ〕＋〔ＮＨ２〕）｝で計算される値をいう。カルボキシル基濃度比率をこの範囲にすることにより、銅析出や金属腐食を抑制でき、また耐熱エージング性を向上させることができる。
【００１９】
カルボキシル基濃度比率は、前記ポリアミド原料に末端調整剤を添加することに調整できる。
【００２０】
この末端調整剤は、分子構造内にカルボン酸を含有する化合物であれば特に限定されないが、ジカルボン酸とモノカルボン酸が好ましく用いられる。前記ジカルボン酸は、例えばマロン酸、ジメチルマロン酸、コハク酸、グルタル酸、アジピン酸、２−メチルアジピン酸、トリメチルアジピン酸、ピメリン酸、２，２−ジメチルグルタル酸、３，３−ジエチルコハク酸、アゼライン酸、セバシン酸、スベリン酸、ドデカン二酸、エイコジオン酸、テレフタル酸、イソフタル酸、ナフタレンジカルボン酸、２−クロロテレフタル酸、２−メチルテレフタル酸、５−メチルイソフタル酸、５−ナトリウムスルホイソフタル酸、ヘキサヒドロテレフタル酸、ヘキサヒドロテレフタル酸、ジグリコール酸などを挙げることができる。前記モノカルボン酸は、酢酸、プロピオン酸、酪酸、吉草酸、カプロン酸、カプリル酸、ラウリン酸、トリデシル酸、ミリスチル酸、パルミチン酸、ステアリン酸、ピバリン酸、イソブチル酸などの脂肪族モノカルボン酸、シクロヘキサンカルボン酸などの脂環式モノカルボン酸、安息香酸、トルイル酸、α−ナフタレンカルボン酸、β−ナフタレンカルボン酸、メチルナフタレンカルボン酸、フェニル酢酸などの芳香族モノカルボン酸などを挙げることができる。これらのカルボン酸化合物は単独で用いても良いし、２種類以上組み合わせて用いても良い。
【００２１】
ポリアミド樹脂を製造する方法は、周知の方法を用いることができる。例えば、ε−カプロラクタムなどのラクタム類をポリアミド原料とする開環重縮合法、ヘキサメチレンアジパミドなどのジアミン・ジカルボン酸塩あるいはその混合物を原料とする熱溶融法などを用いることができる。また、ポリアミド原料の固体塩あるいはポリアミドの融点以下の温度で行う固相重合法、ジカルボン酸ハライド成分とジアミン成分を用いた溶液法なども用いることができる。これらの方法は必要に応じて組み合わせてもかまわない。中でも熱溶融法、熱溶融法と固相重合を組み合わせた方法が最も効率的である。
【００２２】
また、重合形態としては、バッチ式でも連続式でもかまわない。また、重合装置も特に制限されるものではなく、公知の装置、例えば、オートクレーブ型の反応器、タンブラー型反応器、ニーダーなどの押出機型反応器などを用いることができる。
【００２３】
次に、還元性リン化合物について説明する。
【００２４】
本発明で用いられる還元性リン化合物は、（１）亜リン酸類および次亜リン酸類、（２）亜リン酸金属塩類および次亜リン酸金属塩類、および（３）亜リン酸エステル類等の亜リン酸化合物、次亜リン酸化合物から選ぶことができる。
【００２５】
前記（１）の亜リン酸類および次亜リン酸類は、例えば亜リン酸、次亜リン酸、ピロ亜リン酸、二亜リン酸が挙げられる。前記（２）の亜リン酸金属塩類および次亜リン酸金属塩類とは、前記（１）亜リン酸類および次亜リン酸類と周期律表第１族及び第２族、マンガン、亜鉛、アルミニウム、アンモニア、アルキルアミン、シクロアルキルアミン、ジアミンとの塩が挙げられる。前記（３）の亜リン酸エステル類とは下記一般式で表される。
【００２６】
亜リン酸エステル；（ＯＲ）ｎＰ（ＯＨ）３−ｎ
ここで、ｎは１、２あるいは３を表し、Ｒはアルキル基、フェニル基、あるいはそれらの基の一部が炭化水素基などで置換された置換基アルキル基を表す。ｎが２以上の場合、前記一般式内の複数の（ＲＯ）基は同じでも異なっていてもよい。前記Ｒとしては、例えばメチル基、エチル基、ｎ−プロピル基、ｎ−ブチル基、ｔ−ブチル基、ｎ−ヘキシル基、シクロヘキシル基、ｎ−オクチル基、ノニル基、デシル基、ステアリル基、オレイル基などの脂肪族基、フェニル基、ビフェニル基などの芳香族基、あるいはヒドロキシル基、メチル基、エチル基、プロピル基、メトキシ基、エトキシ基などの置換基を有する芳香族基が挙げられる。
【００２７】
還元性リン化合物のポリアミド原料１０６ｇに対する添加量は、リン元素にして０．０１〜５モルが好ましく、０．０３〜４モルがより好ましく、０．０５〜３モルが最も好ましい。この範囲にすることにより、耐熱エージング性の向上が達成される。
【００２８】
次に、銅化合物とハロゲン化合物について説明する。
【００２９】
本発明で用いられる銅化合物としては、ハロゲン化銅、酢酸銅、プロピオン酸銅、安息香酸銅、アジピン酸銅、テレフタル酸銅、イソフタル酸銅、サリチル酸銅、ニコチン酸銅、ステアリン酸銅などや、エチレンジアミン（ｅｎ）、エチレンジアミン四酢酸などのキレート剤に配位した銅錯塩が挙げられる。これら銅化合物は、単独で用いてもよく、２種以上を混合しても良い。この中でも、好ましいものとしてはヨウ化銅、臭化第一銅、臭化第二銅、塩化第一銅、酢酸銅が挙げられる。
【００３０】
本発明で用いられるハロゲン化合物（但し、ハロゲン化銅を除く）としては、ヨウ化ナトリウム、ヨウ化カリウム、ヨウ素、臭素ナトリウム、臭素カリウム、塩化ナトリウム、塩化カリウムが挙げられる。中でもヨウ化カリウムが最も好ましく用いられる。
【００３１】
ハロゲン化合物の添加量は、ポリアミド中のハロゲン元素と銅元素とのモル比（ハロゲン／Ｃｕ）で好ましくは３〜３０、より好ましくは５〜２５、最も好ましくは５〜２２になるように添加する。この範囲にすることにより、銅析出の抑制や耐熱エージング性の向上が達成される。
【００３２】
本発明に係るポリアミド樹脂組成物の製造方法では、上述した材料を用い、まず、ポリアミド重合工程において、少なくとも一種の還元性リン化合物を添加する。
【００３３】
ここで、本発明においてポリアミド重合工程とは、ポリアミド原料から重合度が約１０程度のプレポリマーを製造する工程をいう。本発明においては銅析出の抑制や耐熱エージング性の向上が達成されやすいという観点から、還元性リン化合物をポリアミド原料に添加する方法が最も好ましいが、ポリアミド重合工程内であればいずれの段階で還元性リン化合物を添加してもよい。
【００３４】
ポリアミド重合工程内で添加された還元性リン化合物は、その後の重合工程および溶融混練工程で、その一部は還元性を有した次亜リン酸あるいは亜リン酸化合物として残存するが、その他はリン酸、その金属塩あるいはエステル化合物などの非還元性リン化合物に酸化される。ポリアミド樹脂中に残存する還元性リン元素とは、残存する次亜リン酸化合物及び亜リン酸化合物のリン元素を意味している。ポリアミド樹脂中の還元性及び非還元性リン化合物のリン元素の濃度は、例えば、キャピラリー電気泳動法を用いて測定することができる。より具体的には、まず濃度が既知の次亜リン酸イオン標準液、亜リン酸イオン標準液、リン酸イオン標準液を、キャピラリー電気泳動法を用いて測定してキャリブレーションカーブを作成する。次に、ポリアミド樹脂を水に懸濁させ、室温状態で超音波処理した後、ろ別し、残液を用いてキャピラリー電気泳動法を用いて測定して、キャリブレーションカーブから次亜リン酸イオン、亜リン酸イオン及びリン酸イオン濃度を求めることができる。求まった次亜リン酸イオン及び亜リン酸イオン濃度を、ポリアミド１０６ｇに対するリン元素のモル量に換算することにより、ポリアミド樹脂に残存する還元性リン元素濃度を求めることができる。
【００３５】
ポリアミド樹脂中に残存する還元性リン元素の量をポリアミド１０６ｇあたりＸモルとすると、０≦Ｘ≦０．３の範囲であり、０≦Ｘ≦０．２７の範囲が好ましく、０≦Ｘ≦０．２５の範囲が最も好ましい。ここで、ポリアミド１０６ｇとは、ポリアミド樹脂中のポリアミド成分１０６ｇを意味する。この範囲にすることにより、銅析出の抑制や耐熱エージング性の向上が達成されやすい。
【００３６】
本発明に係るポリアミド樹脂組成物の製造方法では、ポリアミド樹脂に、銅化合物及びハロゲン化合物（但し、ハロゲン化銅を除く）を添加する。
【００３７】
銅化合物及びハロゲン化合物の添加は、粉状、顆粒状、水溶液状態、マスターバッチのいずれで実施してもかまわない。また、ポリアミド表面にブレンド、コーティングして添加してもかまわないし、溶融混練して添加してもかまわないが、中でも、銅析出の抑制や耐熱エージング性の向上が達成されやすいという観点から、溶融混練する方法が好ましく、特に銅化合物とハロゲン化合物とをマスターバッチにして溶融混練する方法が好ましい。
【００３８】
溶融混練としては、一般に実用化されている混練機が適用でき実施できる。例えば一軸または多軸混練押出機、ロール、バンバリーミキサーを用いればよい。
【００３９】
ポリアミド樹脂に添加する銅元素の量を、ポリアミド樹脂中のポリアミド１０６ｇあたりＹモルとすると、０．３≦Ｙ≦５の範囲であり、０．５≦Ｙ≦４．５が好ましく、０．５≦Ｙ≦４が最も好ましい。この範囲にすることにより、銅析出の抑制や耐熱エージング性の向上が達成される。
【００４０】
また、ポリアミド樹脂中に残存する還元性リン元素のモル量Ｘと、銅化合物の添加量Ｙの関係は、０．２５≦（Ｙ−Ｘ）≦２．０の範囲が好ましく、０．５０≦（Ｙ−Ｘ）≦１．５の範囲がより好まし。この範囲にすることにより、銅析出の抑制や耐熱エージング性の向上が達成されやすい。
【００４１】
本発明のポリアミド樹脂組成物を各種部品に成形する場合、本発明のポリアミド樹脂組成物１００質量部に対して、好ましくは０．００５〜０．５質量部、より好ましくは０．０５〜０．５質量部の高級脂肪酸化合物を添加することにより、流動性、可塑化、離型性等の成形性を改良できるとともに、より顕著に本発明の課題である耐熱エージング性の向上、銅析出の抑制をすることが可能である。
【００４２】
高級脂肪酸化合物は、高級脂肪酸、高級脂肪酸金属塩、高級脂肪酸アミド及び高級脂肪酸エステルから選ばれる少なくとも一つの化合物である。中でも好ましい高級脂肪酸化合物は、高級脂肪酸はステアリン酸やエルカ酸、高級脂肪酸金属塩は、ステアリン酸カルシウム、ステアリン酸アルミニウム、モンタン酸カルシウム、モンタン酸ナトリウム、高級脂肪酸アミドは、エルカ酸アミド、オレイン酸アミド、エチレンビスステアリルアミド、Ｎ−ステアリルエルカアミド、Ｎ−ステアリルステアリルアミド、高級脂肪酸エステルはステアリルステアレートを例示することができる。この中でも、エルカ酸アミド、オレイン酸アミド、エチレンビスステアリルアミド、Ｎ−ステアリルエルカアミド、Ｎ−ステアリルステアリルアミド等の高級脂肪酸アミドを用いるこが好ましい。
【００４３】
ポリアミド樹脂組成物には、本発明の目的を損なわない程度で、ポリアミドに慣用的に用いられる添加剤、例えば顔料、染料、成形性改良剤、有機酸化防止剤、紫外線吸収剤、潤滑剤、可塑化剤、難燃剤、蛍光漂白剤、核剤、ゴム並びに強化材を添加することもできる。
【００４４】
このようにして得られたポリアミド樹脂組成物は、周知の成形方法で成形品を得ることができる。該成形方法は、例えばプレス成形、射出成形、ガスアシスト射出成形、溶着成形、押出成形、吹込成形、フィルム成形、中空成形、多層成形、溶融紡糸などを挙げることができる。また、得られた成形品は、多くの成形用途（自動車部品、工業用用途部品、電機電子部品、ギア等）や押出用途（チューブ、棒、フィラメント、フィルム、ブロー等）において有用である。
【実施例】
【００４５】
以下、本発明を実施例によって詳細に説明するが、本発明はその要旨を越えない限り、以下の実施例に制限されるものではない。以下の実施例、比較例において記載した物性評価は、以下のように行った。
（１）ポリアミドの相対粘度
ＪＩＳ−Ｋ６８１０に準じて実施した。具体的には、９８％硫酸を用いて、１％の濃度の溶解液（（ポリアミド樹脂１ｇ）／（９８％硫酸１００ｍｌ）の割合）を作成し、２５℃の温度条件下で測定した。
（２）ポリアミドのカルボキシル基濃度比率
カルボキシル基濃度は、ペレットや粉砕した成形品等を、ベンジルアルコールに溶解して測定した。より具体的には試料約４．０ｇにベンジルアルコール５０ｍｌを加え１７０℃に加熱しフェノールフタレインを加える。溶解させた後、０．１規定ＮａＯＨ水溶液で滴定し、カルボシキル基濃度を求める。
【００４６】
カルボキシル基濃度［ＣＯＯＨ］＝（ｆ×０．１×Ａ／Ｓ）×１００ｆ
但し、ｆ＝０．１規定ＮａＯＨ水溶液のファクター
Ａ＝０．１規定ＮａＯＨ水溶液の消費量（ｍｌ）
Ｓ＝試料質量（ｇ）
一方、アミノ基濃度は、ペレットや粉砕した成形品等を、フェノール水溶液に溶解して測定した。より具体的には試料約３．０を９０％フェノール水溶液１００ｍｌに溶解させた後、１／４０Ｎ塩酸を滴下し中和し中和点までに要した塩酸の量を求める。試料を加えない状態で同様の測定をし、ブランクとする。
【００４７】
アミノ基濃度［ＮＨ２］＝｛Ｆ×（１／４０）×（Ａ−Ｂ）／Ｓ｝×１０００Ｆ
但し、ｆ＝１／４０Ｎ塩酸のファクターＡ
Ａ＝１／４０Ｎ塩酸の消費量〔ｍｌ〕
Ｂ：１／４０Ｎ塩酸の消費量（ブランク時）〔ｍｌ〕
Ｓ：試料質量〔ｇ〕
このようにして測定した［ＣＯＯＨ］と［ＮＨ２］とを用いて
カルボキシル基濃度比率（％）＝〔ＣＯＯＨ〕／（〔ＣＯＯＨ〕＋〔ＮＨ２〕）｝を算出した。
（３）ポリアミド中のリン元素濃度及び還元性リン元素濃度
（３−１）リン元素の濃度：試料０．５ｇを秤量し濃硫酸を２０ｍｌ加え、ヒーター上で湿式分解した。冷却後、過酸化水素５ｍｌを加え、ヒーター上で加熱し、全量が２〜３ｍｌになるまで濃縮した。再び冷却し、純水で５００ｍｌとした。装置はＴｈｅｒｍｏ  Ｊａｒｒｅｌｌ  Ａｓｈ製ＩＲＩＳ／ＩＰを用いて、高周波誘導結合プラズマ（ＩＣＰ）発光分析により、波長２１３．６１８（ｎｍ）にて定量した。リン元素の濃度は、この定量値を用いて、ポリアミド１０６ｇに対するリン元素の濃度ＣＰ（モル）で表した。
【００４８】
（３−２）リン元素の濃度：試料５０ｇに１００ｃｃの水を加え、室温で１５分間の超音波処理後ろ別し、ろ液を得た後、ヒューレットパッカード社製キャピラリー電気泳動装置ＨＰ３Ｄを用いて、次亜リン酸イオン、亜リン酸イオン及びリン酸イオンの濃度（モル）比率を測定した。濃度比の算出には、濃度が既知の次亜リン酸イオン標準液、亜リン酸イオン標準液、リン酸イオン標準液を同様に測定してキャリブレーションカーブを作成して行った。
【００４９】
還元性リン元素の濃度Ｘは、以下の式を用いて、ポリアミド１０６ｇに対するリンのモル量に換算して求めた。
【００５０】
還元性リン元素の濃度Ｘ＝ＣＰ×（ＣＰ１＋ＣＰ２）／（ＣＰ１＋ＣＰ２＋ＣＰ３）
ＣＰ：（３−１）で求めたポリアミド１０６ｇに対するリン元素の濃度（モル）
ＣＰ１：（３−２）で求めた次亜リン酸イオンの濃度（モル）比率
ＣＰ２：（３−２）で求めた亜リン酸イオンの濃度（モル）比率
ＣＰ３：（３−２）で求めたリン酸イオンの濃度（モル）比率
（４）ポリアミド中のハロゲン元素、銅元素濃度及びハロゲン元素と銅元素とのモル比（ハロゲン／Ｃｕ）
ハロゲン化合物中のハロゲン元素濃度（Ｚ）は、ヨウ素を例にとると、試料を高純度酸素で置換したフラスコ中で燃焼し、発生したガスを吸収液に捕集し、該捕集液中のヨウ素を１／１００Ｎ硝酸銀溶液による電位差滴定法を用いて定量し、ポリアミド１０６ｇに対するモル量に換算した。
【００５１】
銅元素濃度（Ｙ）は、試料に硫酸を加え、加熱しながら硝酸を滴下し有機分を分解し、該分解液を純水にて定容してＩＣＰ発光分析（高周波プラズマ発光分析）法により定量し、ポリアミド１０６ｇに対するモル量に換算した。ＩＣＰ発光分析装置は、ＳＥＩＫＯ電子工業社製Ｖｉｓｔａ−Ｐｒｏを用いた。
【００５２】
ハロゲン元素と銅元素のモル比（ハロゲン／Ｃｕ）は、上記それぞれのモル量を用い、（Ｙ＋Ｚ）／Ｙの式に従って算出した。
（５）ポリアミド樹脂の成形機内滞留時の銅析出性
標準成形（ａ）で得た成形品と滞留成形（ｂ）で得た成形品の銅濃度の差異を成形機内で析出した銅とし、下記式で成形機内滞留時の銅析出性を評価した。
【００５３】
成形機内滞留時の銅析出性＝（標準成形品（ａ）の銅濃度−滞留成形品（ｂ）の銅濃度）×１００／標準成形品（ａ）の銅濃度
なお、標準成形品（ａ）と滞留成形品（ｂ）は以下の条件で製造した。
【００５４】
（ａ）標準成形品：射出成形機は日精樹脂製ＰＳ−４０Ｅ、金型はＡＳＴＭ−Ｄ６３８型を用いた。シリンダー温度は２８０℃、金型温度は８０℃、可塑化ストロークは６３ｍｍ、スクリュー回転数は２００ｒｐｍ、射出時間は１０秒、冷却時間は１５秒の条件で実施し射出成形品を得た。可塑化時の滞留時間は１分とした。
【００５５】
（ｂ）滞留成形品：射出成形機は日精樹脂製ＰＳ−４０Ｅ、金型はＡＳＴＭ−Ｄ６３８型を用いた。シリンダー温度は２８０℃、金型温度は８０℃、可塑化ストロークは６３ｍｍ、スクリュー回転数は２００ｒｐｍ、射出時間は１０秒、冷却時間は１５秒の条件で実施し射出成形品を得た。可塑化時の滞留時間は６０分とした。
（６）ポリアミド樹脂成形品の長期耐熱エージング性
上記（５）の標準成形品（ａ）を熱風オーブン中で１８０℃、所定時間処理した後、ＡＳＴＭ−Ｄ６３８に準じて引張強度を測定した。そして熱処理前に測定した引張強度に対する熱処理後の引張強度を引張強度保持率として算出し、引張強度保持率が５０％となる熱処理時間を半減期とした。
［実施例１］
＜ポリアミド重合工程＞
バッチ重合で実施した。ポリアミド６６原料（ヘキサメチレンジアミンとアジピン酸との等モル塩）を含有する５０質量％水溶液に、次亜リン酸ナトリウムを添加した。この水溶液を濃縮槽に仕込み、約５０℃の温度条件で混合し窒素で置換した。次に温度を約５０から約１５０℃まで昇温した。この際濃縮槽内の圧力をゲージ圧にして約０．０５〜０．１５ＭＰａに保つため水を系外に除去しながら加熱を続け約８０％まで濃縮した。該濃縮溶液をオートクレーブに移送し温度を１５０℃から約２２０℃まで昇温して圧力をゲージ圧にして約１．７７ＭＰａまで上昇させた。その後、温度を約２２０℃から約２６０℃まで昇温するが、圧力は約１．７７ＭＰａで保つように水を系外に除去しながら加熱を行った。最後に温度を約２８０℃まで昇温しながら圧力を大気圧までゆっくり降圧した。窒素で加圧し下部ノズルからストランド状にし、水冷、カッティングを行いペレット状で排出した。得られたペレットを窒素気流中１５０℃の条件下で乾燥しポリアミド樹脂を得た。１０６ｇのポリアミド６６に対して、リン元素は２．２６モル含有されていた。このうち、還元性リン元素は０．２３モルであった。
＜ポリアミド樹脂組成物製造工程＞
得られたポリアミド樹脂に対して、銅化合物としてのヨウ化銅（ＣｕＩ）とハロゲン化合物としてのヨウ化カリウム（ＫＩ）とを、二軸押出機（東芝機械（株）製ＴＥＭ３５）を用いて２９０℃の温度条件で、溶融混練法で添加した。ヨウ化銅及びヨウ化カリウムの添加量は、ポリアミド１０６ｇに対して、それぞれ０．７８７モルと３．９３７モルになるように添加した。評価結果を表１に示す。長期エージング性は７００時間と長く、また、銅析出性は１２％と低く、良好なポリアミド樹脂組成物を得られることがわかった。
［実施例２］
＜ポリアミド重合工程＞
バッチ重合で実施した。ポリアミド６６原料（ヘキサメチレンジアミンとアジピン酸との等モル塩）を含有する５０質量％水溶液に、次亜リン酸ナトリウムを添加した。また、末端基調整剤としてアジピン酸を添加した。この水溶液を濃縮槽に仕込み、約５０℃の温度条件で混合し窒素で置換した。次に温度を約５０から約１５０℃まで昇温した。この際濃縮槽内の圧力をゲージ圧にして約０．０５〜０．１５ＭＰａに保つため水を系外に除去しながら加熱を続け約８０％まで濃縮した。該濃縮溶液をオートクレーブに移送し温度を１５０℃から約２２０℃まで昇温して圧力をゲージ圧にして約１．７７ＭＰａまで上昇させた。その後、温度を約２２０℃から約２６０℃まで昇温するが、圧力は約１．７７ＭＰａで保つように水を系外に除去しながら加熱を行った。最後に温度を約２８０℃まで昇温しながら圧力を大気圧までゆっくり降圧した。窒素で加圧し下部ノズルからストランド状にし、水冷、カッティングを行いペレット状で排出した。得られたペレットを窒素気流中１５０℃の条件下で乾燥しポリアミド樹脂を得た。１０６ｇのポリアミド６６に対して、リン元素は２．２６モル含有されていた。このうち、還元性リン元素は０．２０モルであった。
＜ポリアミド樹脂組成物製造工程＞
得られたポリアミド樹脂に対して、ヨウ化銅（ＣｕＩ）とヨウ化カリウム（ＫＩ）とを、二軸押出機（東芝機械（株）製ＴＥＭ３５）を用いて２９０℃の温度条件で、溶融混練法で添加した。ヨウ化銅及びヨウ化カリウムの添加量は、ポリアミド１０６ｇに対して、それぞれ０．７８７モルと３．９３７モルになるように添加した。評価結果を表１に示す。長期エージング性は６２５時間と長く、また、銅析出性は１０％と低く、良好なポリアミド樹脂組成物を得られることがわかった。
［実施例３］
＜ポリアミド重合工程＞
連続重合法で実施した。ポリアミド６６原料を含有する５０質量％水溶液に、次亜リン酸ナトリウム添加した。この水溶液を約３０００Ｋｇ／ｈｒの速度で濃縮層／反応器に注入し、約９０％まで濃縮した。次いでフラッシャーに排出し、圧力をゆっくり大気圧まで降圧した。次の容器に移送し、約２８０℃の温度、大気圧以下の条件下で保持した。次いで、樹脂は押し出されてストランドとなり、冷却、カッティングされペレットとなり、ポリアミド樹脂を得た。１０６ｇのポリアミド６６に対して、リン元素は１．１３モル含有されていた。このうち、還元性リン元素は０．０３モルであった。
＜ポリアミド樹脂組成物製造工程＞
得られたポリアミド樹脂に対して、ヨウ化銅（ＣｕＩ）とヨウ化カリウム（ＫＩ）とを、二軸押出機（東芝機械（株）製ＴＥＭ３５）を用いて２９０℃の温度条件で、溶融混練法で添加した。ヨウ化銅及びヨウ化カリウムの添加量は、ポリアミド１０６ｇに対して、それぞれ０．５３モルと９．９８モルになるように添加した。評価結果を表１に示す。長期エージング性は６２５時間と長く、また、銅析出性は１０％と低く、良好なポリアミド樹脂組成物を得られることがわかった。
［実施例４］
＜ポリアミド重合工程＞
連続重合法で実施した。ポリアミド６６原料を含有する５０質量％水溶液に、次亜リン酸ナトリウムとアルミン酸ナトリウム（Ｎａ１．４２Ａｌ０．８６Ｏ２）を添加した。この水溶液を約３０００Ｋｇ／ｈｒの速度で濃縮層／反応器に注入し、約９０％まで濃縮した。次いでフラッシャーに排出し、圧力をゆっくり大気圧まで降圧した。次の容器に移送し、約２８０℃の温度、大気圧以下の条件下で保持した。次いで、樹脂は押し出されてストランドとなり、冷却、カッティングされペレットとなり、ポリアミド樹脂を得た。１０６ｇのポリアミド６６に対して、リン元素は０．４０モル含有されていた。このうち、還元性リン元素は０．００モルであった。また、アルミニウム元素は０．６９モルであった。
＜ポリアミド樹脂組成物製造工程＞
得られたポリアミド樹脂に対して、ヨウ化銅（ＣｕＩ）とヨウ化カリウム（ＫＩ）とを、二軸押出機（東芝機械（株）製ＴＥＭ３５）を用いて２９０℃の温度条件で、溶融混練法で添加した。ヨウ化銅及びヨウ化カリウムの添加量は、ポリアミド１０６ｇに対して、それぞれ０．５３モルと９．９８モルになるように添加した。評価結果を表２に示す。長期エージング性は６５０時間と長く、また、銅析出性は８％と低く、良好なポリアミド樹脂組成物を得られることがわかった。
［実施例５］
＜ポリアミド重合工程＞
連続重合法で実施した。ポリアミド６６原料を含有する５０質量％水溶液に、次亜リン酸ナトリウムとアルミン酸ナトリウム（Ｎａ１．４２Ａｌ０．８６Ｏ２）を添加した。この水溶液を約３０００Ｋｇ／ｈｒの速度で濃縮層／反応器に注入し、約９０％まで濃縮した。次いでフラッシャーに排出し、圧力をゆっくり大気圧まで降圧した。次の容器に移送し、約２８０℃の温度、大気圧以下の条件下で保持した。次いで、樹脂は押し出されてストランドとなり、冷却、カッティングされペレットとなり、ポリアミド樹脂を得た。１０６ｇのポリアミド６６に対して、リン元素は０．４０モル含有されていた。このうち、還元性リン元素は０．００モルであった。また、アルミニウム元素は０．６９モルであった。
＜ポリアミド樹脂組成物製造工程＞
得られたポリアミド樹脂に対して、ヨウ化銅（ＣｕＩ）、ヨウ化カリウム（ＫＩ）とエチレンビスステアリルアミドを、二軸押出機（東芝機械（株）製ＴＥＭ３５）を用いて２９０℃の温度条件で、溶融混練法で添加した。ヨウ化銅及びヨウ化カリウムの添加量は、ポリアミド１０６ｇに対して、それぞれ１．２５モルと６．２５モルになるように添加した。また、エチレンビスステアリルアミドはポリアミド１００重量部に対して、０．１重量部になるように添加した。評価結果を表２に示す。長期エージング性は７５０時間と長く、また、銅析出性は１２％と低く、良好なポリアミド樹脂組成物を得られることがわかった。
【００５６】
【表１】
2008007563.tif 000002
【００５７】
［比較例１］
＜ポリアミド重合工程＞
次亜リン酸ナトリウムを添加しない点を除いて、実施例２と同様の方法でバッチ重合法を実施しポリアミドを得た。
＜ポリアミド樹脂組成物製造工程＞
得られたポリアミドに対して、次亜リン酸ナトリウム、ヨウ化銅（ＣｕＩ）及びヨウ化カリウム（ＫＩ）を、二軸押出機（東芝機械（株）製ＴＥＭ３５）を用いて２９０℃の温度条件で、溶融混練法で添加した。次亜リン酸ナトリウム、ヨウ化銅及びヨウ化カリウムの添加量は、ポリアミド１０６ｇに対して、それぞれ２．２６モル、０．７９モル及び３．９４モルになるように添加した。
【００５８】
評価結果を表２に示す。本比較例では、ポリアミド樹脂重合工程で還元性リン化合物を添加せず、押出機による溶融混練法の実施時に添加したので、還元性リン化合物がほとんど酸化されず、還元性を持ったまま残存したものと考えられる。その結果、長期エージング性は５００時間と短く、また、銅析出性は３５％と高く、高品質のポリアミド樹脂組成物を得られないことがわかった。
［比較例２］
＜ポリアミド重合工程＞
比較例１と同様の方法でポリアミドを得た。
＜ポリアミド樹脂組成物製造工程＞
得られたポリアミドに次亜リン酸ナトリウムを添加し、二軸押出機で溶融混練してポリアミド樹脂を得た。このポリアミド樹脂中のリン濃度は、１０６ｇのポリアミド６６に対して、リン元素は２．２６モル含有されていた。このうち還元性リン元素は、２.２０モルであった。
【００５９】
得られたポリアミド樹脂に対して、ヨウ化銅（ＣｕＩ）及びヨウ化カリウム（ＫＩ）を、二軸押出機（東芝機械（株）製ＴＥＭ３５）を用いて２９０℃の温度条件で、溶融混練法で添加した。ヨウ化銅及びヨウ化カリウムの添加量は、ポリアミド１０６ｇに対して、それぞれ０．７８７モル及び３．９３７モルになるように添加した。
【００６０】
評価結果を表２に示す。本比較例においても、ポリアミド樹脂重合工程で還元性リン化合物を添加せず、押出機による溶融混練法の実施時に添加したので、還元性リン化合物がほとんど酸化されず、還元性を持ったまま残存したものと考えられる。その結果、その結果、長期エージング性は５００時間と短く、また、銅析出性は３０％と高く、高品質のポリアミド樹脂組成物を得られないことがわかった。
【００６１】
【表２】
2008007563.tif 000003
【００６２】
以上のように、本発明に係る製造方法によれば、長期エージング性に優れ、銅析出性の低いポリアミド樹脂組成物を得られることが確認された。
【産業上の利用可能性】
【００６３】
本発明は、従来のポリアミド樹脂の機械的特性、耐熱性、耐薬品性を損なうことなく、更に耐熱エージング性の向上、銅析出が抑制されたポリアミド樹脂組成物及びその製造方法を提供するものであり、多くの成形用途（自動車部品、工業用途部品、電気電子部品、ギアなど）や押出用途（チューブ、棒、フィラメント、フィルム、ブローなど）において好適に利用される。